(57)【要約】  （ａ）トリス（ヒドロキシメチル）アミノメタンまたはその塩；（ｂ）リン酸緩衝剤；および（ｃ）平均分子量が約１００〜約５，０００，０００の粘弾性物質を含む粘弾性組成物が開示される。【特許請求の範囲】
【請求項１】
（ａ）トリス（ヒドロキシメチル）アミノメタンまたはその塩；
（ｂ）リン酸緩衝剤；および
（ｃ）平均分子量約１００〜約５，０００，０００の粘弾性物質
を含む、粘弾性組成物。
【請求項２】
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、請求項１に記載の粘弾性組成物。
【請求項３】
前記粘弾性組成物の総重量に対して約０．００１〜約１重量％のトリス（ヒドロキシメチル）アミノメタンまたは前記その塩；
前記粘弾性組成物の総重量に対して約０．００１〜約２重量％のリン酸緩衝剤；および
前記粘弾性組成物の総重量に対して約０．００１〜約１０重量％の粘弾性物質
を含む、請求項１に記載の粘弾性組成物。
【請求項４】
前記粘弾性物質が約１００〜約１，９００，０００の平均分子量を有する、請求項１に記載の粘弾性組成物。
【請求項５】
前記粘弾性物質が約２，０００，０００〜約５，０００，０００の平均分子量を有する、請求項１に記載の粘弾性組成物。
【請求項６】
前記粘弾性物質が多糖を含む、請求項１に記載の粘弾性組成物。
【請求項７】
前記多糖がアニオン性多糖または非イオン性多糖を含む、請求項６に記載の粘弾性組成物。
【請求項８】
前記多糖が、ヒアルロン酸またはその塩、コンドロイチン硫酸、キトサン、アロエベラ、カルボキシメチルセルロース、ヘミセルロース、ヒドロキシプロピルメチルセルロース、メチルセルロースおよびエチルセルロースのうち１つ以上を含む、請求項６に記載の粘弾性組成物。
【請求項９】
前記粘弾性物質が、ヒアルロン酸、ヒアルロン酸ナトリウムおよびヒアルロン酸カリウムのうち１つ以上を含む、請求項１に記載の粘弾性組成物。
【請求項１０】
抗酸化剤、非イオン性界面活性剤、浸透圧調節物質およびそれらの混合物からなる群から選択される１つ以上の添加剤をさらに含む、請求項１に記載の粘弾性組成物。
【請求項１１】
Ｌ−カルニチン、エリスリトールおよびビタミンＥ  ＴＰＧＳ（トコフェリルポリエチレングリコール・コハク酸）からなる群から選択される１つ以上の添加剤をさらに含む、請求項１に記載の粘弾性組成物。
【請求項１２】
ポロキサマージ（メタ）アクリラート、リバースポロキサマージ（メタ）アクリラート、ポロキサミンジ（メタ）アクリラート、リバースポロキサミンジ（メタ）アクリラート、ＭｉｒｊおよびＢｉｒｊからなる群から選択される１つ以上の添加剤をさらに含む、請求項１に記載の粘弾性組成物。
【請求項１３】
ＮａＣｌ、ＫＣｌ；タウリン、グリシン、ジグリシン、アラニン；マンニトール、ソルビトールおよびプロピレングリコールからなる群から選択される１つ以上の添加剤をさらに含む、請求項１に記載の粘弾性組成物。
【請求項１４】
前房、後房および後房内に位置する水晶体嚢を有する眼において眼科手術を行うための方法であって、前記眼を外科的に切開した後に、
（ｉ）トリス（ヒドロキシメチル）アミノメタンまたはその塩；（ｉｉ）リン酸緩衝剤；および（ｉｉｉ）平均分子量が約１００〜約１，９００，０００の粘弾性物質を含む第１の粘弾性組成物を前記前房に充填すること
を含む、方法。
【請求項１５】
前記第１の粘弾性組成物が、
前記第１の粘弾性組成物の総重量に対して約０．００１〜約１重量％のトリス（ヒドロキシメチル）アミノメタンまたはその塩；
前記第１の粘弾性組成物の総重量に対して約０．００１〜約２重量％のリン酸緩衝剤；および
前記第１の粘弾性組成物の総重量に対して約０．００１〜約１０重量％の粘弾性物質
を含む、請求項１４に記載の方法。
【請求項１６】
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、請求項１４に記載の方法。
【請求項１７】
前記粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、請求項１４に記載の方法。
【請求項１８】
前記第１の粘弾性組成物が、抗酸化剤、非イオン性界面活性剤、浸透圧調節物質およびそれらの混合物からなる群から選択される１つ以上の添加剤をさらに含む、請求項１４に記載の方法。
【請求項１９】
前記第１の粘弾性組成物が、Ｌ−カルニチン、エリスリトール、ビタミンＥ  ＴＰＧＳ、ポロキサマージ（メタ）アクリラート、リバースポロキサマージ（メタ）アクリラート、ポロキサミンジ（メタ）アクリラート、リバースポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、請求項１４に記載の方法。
【請求項２０】
嚢切開を行い、白内障組織を除去した後、
前記水晶体嚢内への眼内レンズ埋め込み前に、前記水晶体嚢に第２の粘弾性組成物を充填するステップ
をさらに含む、請求項１４に記載の方法。
【請求項２１】
前記第２の粘弾性組成物が、（ｉ）トリス（ヒドロキシメチル）アミノメタンまたはその塩；（ｉｉ）リン酸緩衝剤；および（ｉｉｉ）平均分子量約２，０００，０００〜約５，０００，０００の粘弾性物質を含む、請求項２０に記載の方法。
【請求項２２】
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、請求項２１に記載の方法。
【請求項２３】
前記第２の粘弾性組成物の粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、請求項２１に記載の方法。
【請求項２４】
前記第２の粘弾性組成物が、抗酸化剤、非イオン性界面活性剤、浸透圧調節物質およびそれらの混合物からなる群から選択される１つ以上の添加剤をさらに含む、請求項２１に記載の方法。
【請求項２５】
前記第２の粘弾性組成物が、Ｌ−カルニチン、エリスリトール、ビタミンＥ  ＴＰＧＳ、ポロキサマージ（メタ）アクリラート、リバースポロキサマージ（メタ）アクリラート、ポロキサミンジ（メタ）アクリラート、リバースポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、請求項２１に記載の方法。
【請求項２６】
前房、後房および後房内に位置する水晶体嚢を有する眼において眼科手術を行うための方法であって、
前記水晶体嚢の眼内レンズの埋め込み前に、（ｉ）トリス（ヒドロキシメチル）アミノメタンまたはその塩；（ｉｉ）リン酸緩衝剤；および（ｉｉｉ）平均分子量が約２，０００，０００〜約５，０００，０００の粘弾性物質を含む粘弾性組成物を前記水晶体嚢に充填すること
を含む、方法。
【請求項２７】
前記粘弾性組成物が、
前記粘弾性組成物の総重量に対して約０．００１〜約１重量％のトリス（ヒドロキシメチル）アミノメタンまたはその塩；
前記粘弾性組成物の総重量に対して約０．００１〜約２重量％のリン酸緩衝剤；および
前記粘弾性組成物の総重量に対して約０．００１〜約１０重量％の粘弾性物質
を含む、請求項２６に記載の方法。
【請求項２８】
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、請求項２６に記載の方法。
【請求項２９】
前記粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、請求項２６に記載の方法。
【請求項３０】
前記粘弾性組成物が、抗酸化剤、非イオン性界面活性剤、浸透圧調節物質およびそれらの混合物からなる群から選択される１つ以上の添加剤をさらに含む、請求項２６に記載の方法。
【請求項３１】
前記粘弾性組成物が、Ｌ−カルニチン、エリスリトール、ビタミンＥ  ＴＰＧＳ、ポロキサマージ（メタ）アクリラート、リバースポロキサマージ（メタ）アクリラート、ポロキサミンジ（メタ）アクリラート、リバースポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、請求項２６に記載の方法。
【請求項３２】
粘弾性組成物を前記水晶体嚢に充填するステップの前に、
前記眼を外科的に切開し；
別の粘弾性組成物を前記前房に充填し；
嚢切開を行い、白内障組織を全て除去する
ステップを含む、請求項２６に記載の方法。
【発明の詳細な説明】
【背景技術】
【０００１】
本発明は、一般に、眼科用粘弾性組成物、および眼科用粘弾性組成物を使用して眼において眼科手術を実施するための方法に関する。
【０００２】
過去１０年間、眼科手術の技術の進歩により、眼疾患および変形の外科的処置が代替療法にとって魅力的なものになった。白内障除去は、より一般的な外科的手順の１つである。白内障は、一般的に高齢者に発生する眼の水晶体の混濁である。典型的には、白内障手術は、最初に水晶体嚢から白内障レンズを除去し、次に白内障レンズを合成眼内レンズに置き換えることを含む。現在、この手順は、強膜を通り、患者の眼の前房へと切開することを含む。次に、水晶体嚢へとさらなる切開を行う。超音波水晶体乳化吸引術などの手順によって白内障レンズを水晶体嚢中で破砕し、その後、吸引などの手順によって水晶体嚢から除去する。その後、眼内レンズを水晶体嚢に挿入し、その中に配置する。
【０００３】
全体的な手順は、水晶体嚢および前房の周囲の組織に外傷を与える可能性がある。外科的処置の間、患者の眼の生きているあらゆる組織への外傷の量を減少させることは有利である。特に、水晶体嚢中の水晶体内皮細胞は損傷に敏感である。水晶体内皮細胞への損傷は恒久的であることが多い。深刻な損傷は、失明および外科的処置の失敗を引き起こし得る。
【０００４】
超音波水晶体乳化吸引術の工程に付随する問題は、フリーラジカルおよび／またはオキシダントの産生である。フリーラジカルおよび／またはオキシダントは不安定であり、組織中の生体分子と幾分無差別に反応する。例えば、超音波水晶体乳化吸引術で産生されるフリーラジカルおよび／またはオキシダントは、タンパク質、細胞壁またはさらに細胞のＤＮＡにさえ損傷を与え得る。したがって、これらのフリーラジカルおよび／または高反応性のイオンによって引き起こされる損傷を減少させることは有利である。
【０００５】
一般に、ヒトの眼において眼科手術を行う場合、組織を物理的外傷から保護するために、手術中、眼の前房および水晶体嚢に粘弾性組成物を注入する。粘弾性組成物は、器具と組織との間に物理的障壁またはクッションを提供する。さらに、粘弾性組成物は、前房および水晶体嚢を含め、手術中に腔の形状を維持するのに役立つ。
【０００６】
通常、粘弾性組成物は、使用前に、例えば冷蔵庫などの冷涼な環境で保管される。手術を行う際に、粘弾性組成物を最初に冷涼な環境から取り出し、室温に戻す。しかし、粘弾性組成物は、使用されるために必要な規定を満たさなければならない。あるこのような必要とされる規定は組成物のｐＨである。
【０００７】
粘弾性組成物の一例は、米国特許出願公開第２０１０／０３６３８７号明細書に開示されており、これは、ヒアルロン酸および／またはその塩、ヒドロキシプロピルメチルセルロース、トリス（ヒドロキシメチル）アミノメタンおよび六価アルコールを含有する。しかし、この組成物の使用に関連する問題は、粘弾性組成物のｐＨが温度依存性であることである。冷涼な環境で保管する場合、粘弾性組成物は必要なｐＨ規定を満たさない。したがって、粘弾性組成物は、使用するために室温にしなければならない。しかし、これは、眼科手術を行う場合には通常は当てはまらない。
【０００８】
したがって、保管中の低温および使用のための室温の両方で必要なｐＨ規定を満たすｐＨを有する改善された粘弾性組成物を提供することが所望される。
【発明の概要】
【０００９】
本発明の一実施形態によれば、以下を含む粘弾性組成物が提供される：
【００１０】
（ａ）トリス（ヒドロキシメチル）アミノメタンまたはその塩；
【００１１】
（ｂ）リン酸緩衝剤；および
【００１２】
（ｃ）平均分子量が約１００〜約５，０００，０００の粘弾性物質。
【００１３】
本発明の第２の実施形態によれば、前房、後房および後房内に位置する水晶体嚢を有する眼で眼科手術を行うための方法が提供され、本方法は、眼を外科的に切開した後、次のことを含む：
【００１４】
（ｉ）トリス（ヒドロキシメチル）アミノメタンまたはその塩；（ｉｉ）リン酸緩衝剤；および（ｉｉｉ）平均分子量約１００〜約１，９００，０００の粘弾性物質を含む第１の粘弾性組成物を前房に充填すること。
【００１５】
本発明の第３の実施形態によれば、前房、後房および後房内に位置する水晶体嚢を有する眼で眼科手術を行うための方法が提供され、本方法は、次のことを含む：
【００１６】
水晶体嚢での眼内レンズの埋め込み前に、（ｉ）トリス（ヒドロキシメチル）アミノメタンまたはその塩；（ｉｉ）リン酸緩衝剤；（ｉｉｉ）平均分子量約２，０００，０００〜約５，０００，０００の粘弾性物質を含む粘弾性組成物を水晶体嚢に充填すること。
【００１７】
本発明の第４の実施形態によれば、前房、後房および後房内に位置する水晶体嚢を有する眼で眼科手術を行うための方法が提供され、本方法は、次のことを含む：
【００１８】
（ａ）外科的に眼を切開すること；
【００１９】
（ｂ）（ｉ）トリス（ヒドロキシメチル）アミノメタンまたはその塩；（ｉｉ）リン酸緩衝剤；および（ｉｉｉ）平均分子量約１００〜約１，０００，０００の粘弾性物質を含む第１の粘弾性組成物を前房に充填すること；
【００２０】
（ｃ）嚢切開を行い；白内障組織を全て除去すること；
【００２１】
（ｄ）（ｉ）トリス（ヒドロキシメチル）アミノメタンまたはその塩；（ｉｉ）リン酸緩衝剤；（ｉｉｉ）平均分子量約２，０００，０００〜約５，０００，０００の粘弾性物質を含む第２の粘弾性組成物を水晶体嚢に充填すること；および
【００２２】
（ｅ）水晶体嚢に眼内レンズを埋め込むこと。
【００２３】
本発明は、本明細書中に記載の粘弾性組成物のｐＨが温度に依存しないという驚くべき発見に基づく。したがって、本発明の粘弾性組成物は、保管温度および眼科手術で使用される温度、すなわち室温の両方で同等のｐＨを有する。
【図面の簡単な説明】
【００２４】
【図１Ａ】図１Ａは、保管温度と周囲温度との間の温度にわたる、トリス緩衝液に対する予測ｐＨを概略的に示す。
【図１Ｂ】図１Ｂは、保管温度と周囲温度との間の温度にわたる、本発明の粘弾性組成物中で使用されるような二重緩衝液系に対する予測ｐＨを概略的に示す。
【発明を実施するための形態】
【００２５】
本発明は粘弾性組成物に関する。一般に、本発明による粘弾性組成物は、（ａ）トリス（ヒドロキシメチル）アミノメタンまたはその塩；（ｂ）リン酸緩衝剤；および（ｃ）平均分子量約１００〜約５，０００，０００の粘弾性物質を含む。
【００２６】
粘弾性組成物の第１の成分は、トリス（ヒドロキシメチル）アミノメタン（２−アミノ−２−（ヒドロキシメチル）プロパン−１，３−ジオール）、（トロメタミンとしても知られ、一般にトリス、トリス緩衝液またはトリス塩基とも呼ばれる。）またはその塩である。好ましい一実施形態において、第１の成分は、塩基形態のトリス（ヒドロキシメチル）アミノメタンである。
【００２７】
一実施形態において、トリス（ヒドロキシメチル）アミノメタンまたはその塩は、本発明による粘弾性組成物中に、粘弾性組成物の総重量に対して約０．００１〜約１重量％の範囲の量で存在する。別の実施形態において、トリス（ヒドロキシメチル）アミノメタンまたはその塩は、本発明による粘弾性組成物中に、粘弾性組成物の総重量に対して約０．０５〜約１重量％の範囲の量で存在する。
【００２８】
適切なリン酸緩衝剤は、粘弾性組成物中で使用するための何らかの既知のリン酸緩衝剤であり得る。一実施形態において、リン酸緩衝剤は、リン酸水素ナトリウム一塩基性（ｓｏｄｉｕｍ  ｈｙｄｒｏｇｅｎ  ｐｈｏｓｐｈａｔｅ  ｍｏｎｏｂａｓｉｃ）、リン酸水素ナトリウム二塩基性（ｓｏｄｉｕｍ  ｈｙｄｒｏｇｅｎ  ｐｈｏｓｐｈａｔｅ  ｄｉｂａｓｉｃ）、リン酸水素カリウム一塩基性（ｐｏｔａｓｓｉｕｍ  ｈｙｄｒｏｇｅｎ  ｐｈｏｓｐｈａｔｅ  ｍｏｎｏｂａｓｉｃ）およびリン酸水素カリウム二塩基性（ｐｏｔａｓｓｉｕｍ  ｈｙｄｒｏｇｅｎ  ｐｈｏｓｐｈａｔｅ  ｄｉｂａｓｉｃ）のうち１つ以上を含む。
【００２９】
一実施形態において、リン酸緩衝剤は、本発明による粘弾性組成物中に、粘弾性組成物の総重量に対して約０．００１〜約２重量％の範囲の量で存在する。別の実施形態において、リン酸緩衝剤は、本発明による粘弾性組成物中に、粘弾性組成物の総重量に対して約１〜約２重量％の範囲の量で存在する。
【００３０】
一般に、本発明による粘弾性組成物での使用に対する適切な粘弾性物質は、約１００〜約５，０００，０００の平均分子量を有する粘弾性物質である。粘弾性物質の平均分子量は、クロマトグラフィーサイズ排除を使用したゲル浸透クロマトグラフィー（ＧＰＣ）によって決定される。典型的には、粘弾性組成物の２つの一般的クラスがある。分散粘弾性組成物は、組織をよく分散させるかまたはコーティングし、組織によく接着する特性を有する。分散粘弾性組成物（「接着性粘弾性組成物」としても知られる。）は一般に、低分子量の粘弾性物質を含有する。粘着性粘弾性組成物は、ヒト組織の腔内の空間を維持する際により良好であり、低またはゼロせん断条件下で腔から漏出する可能性がより低い。一般に、粘着性粘弾性組成物は高分子量の粘弾性物質を含有する。
【００３１】
したがって、当業者が容易に理解するように、適切な粘弾性物質は、それが、白内障手順の段階１のための粘弾性組成物（すなわち分散粘弾性組成物）中で使用されるかまたは段階２のための粘弾性組成物（すなわち粘着性粘弾性組成物）中で使用されるかに依存する。したがって、段階１または段階２に対して選択される適切な粘弾性物質は、例えば、それらの分子量、粘度、擬塑性、弾性、剛性、被覆性、粘着性および分子電荷および製品中の物質濃度を含む、各物質または組み合わせの物理学的および化学的特徴に依存する。
【００３２】
一実施形態において、段階１の分散粘弾性組成物用の粘弾性物質は、約１００〜約１，９００，０００の平均分子量を有する。別の実施形態において、段階１の分散粘弾性組成物用の粘弾性物質は、約５００，０００〜約１，０００，０００の平均分子量を有する。
【００３３】
一実施形態において、段階２の粘着性粘弾性組成物用の粘弾性物質は、約２，０００，０００〜約５，０００，０００の平均分子量を有する。別の実施形態において、段階２の粘着性粘弾性組成物用の粘弾性物質は、約２，０００，０００〜約３，０００，０００の分子量を有する。
【００３４】
一実施形態において、本発明による粘弾性組成物中で使用するための粘弾性物質は、多糖を含む。一実施形態において、多糖はアニオン性多糖を含む。適切なアニオン性多糖としては、例えば、ヒアルロン酸またはその塩、例えばヒアルロン酸ナトリウムまたはヒアルロン酸カリウム、コンドロイチン硫酸、キトサン、アロエベラおよびカルボキシメチルセルロースが挙げられる。一実施形態において、多糖は非イオン性多糖を含む。適切な非イオン性多糖としては、例えば、ヘミセルロース、ヒドロキシプロピルメチルセルロース、メチルセルロースおよびエチルセルロースが挙げられる。
【００３５】
一実施形態において、本発明による粘弾性組成物中での使用のための粘弾性物質は、ヒアルロン酸、ヒアルロン酸ナトリウムまたはヒアルロン酸カリウムを含む。
【００３６】
当業者が認識するように、本発明による粘弾性組成物の粘度は、粘弾性物質の量および分子量に依存する。したがって、一実施形態において、粘弾性物質は、本発明による粘弾性組成物中に、粘弾性組成物の総重量に対して約０．００１〜約１０重量％の範囲の量で存在し得る。一実施形態において、粘弾性物質は、本発明による粘弾性組成物中に、粘弾性組成物の総重量に対して約０．５〜約５重量％の範囲の量で存在し得る。
【００３７】
本発明による粘弾性組成物は、必要に応じて１つ以上の追加の添加剤を含有し得る。適切な１つ以上のさらなる添加剤としては、例えば抗酸化剤、非イオン性界面活性剤、浸透圧調節物質およびそれらの混合物が挙げられる。当業者が認識するように、１つの添加剤が多機能であり得る。例えば、抗酸化剤として機能する添加剤は、浸透圧調節物質としても機能し得る。
【００３８】
一実施形態において、抗酸化剤は、本発明による粘弾性組成物中に、粘弾性組成物の総重量に対して約０．００１〜約５重量％の範囲の量で存在する。
【００３９】
一実施形態において、非イオン性界面活性剤は、本発明による粘弾性組成物中に、粘弾性組成物の総重量に対して約０．００１〜約１０重量％の範囲の量で存在する。
【００４０】
一実施形態において、浸透圧調節物質は、本発明による粘弾性組成物中に、粘弾性組成物の総重量に対して約０．０１〜約１０重量％の範囲の量で存在する。
【００４１】
一実施形態において、本発明による粘弾性組成物は、例えばＬ−カルニチン、エリスリトール、ビタミンＥ  ＴＰＧＳ（トコフェリルポリエチレングリコール・コハク酸）などの１つ以上の添加剤をさらに含み得る。
【００４２】
一実施形態において、本発明による粘弾性組成物は、例えば１つ以上の末端官能化界面活性剤などの１つ以上の添加剤をさらに含み得る。適切な末端官能化界面活性剤は、例として、１つ以上の末端官能化ポリエーテルを含む。末端官能化されるべき有用なポリエーテルは、１つ以上の（−Ｏ−Ｒ−）反復単位を有する１つ以上の鎖またはポリマー成分を含み、式中、Ｒは２〜約６個の炭素原子を有するアルキレンまたはアリーレン基である。ポリエーテルは、エチレンオキシド（ＥＯ）とプロピレンオキシド（ＰＯ）との異なる比率の成分から形成されるブロックコポリマーから誘導され得る。このようなポリエーテルおよびそれらの個々の構成成分セグメントは、異なる付着疎水性および親水性化学官能基部分およびセグメントを含み得る。
【００４３】
末端官能化し得る適切なポリエーテルの代表的な例は、ポロキサマーブロックコポリマーである。ポロキサマーブロックコポリマーの１つの特定のクラスは、商標Ｐｌｕｒｏｎｉｃ（ＢＡＳＦ  Ｗｙａｎｄｏｔｔｅ  Ｃｏｒｐ．，Ｗｙａｎｄｏｔｔｅ，Ｍｉｃｈ．）で入手可能なものである。ポロキサマーとしては、Ｐｌｕｒｏｎｉｃおよびリバース（ｒｅｖｅｒｓｅ）Ｐｌｕｒｏｎｉｃが挙げられる。Ｐｌｕｒｏｎｉｃは、一般的に式ＶＩＩ：
ＨＯ（Ｃ２Ｈ４Ｏ）ａ（Ｃ３Ｈ６Ｏ）ｂ（Ｃ２Ｈ４Ｏ）ａＨ（ＶＩＩ）
（式中、ａは独立して少なくとも１であり、ｂは少なくとも１である。）
で表されるような、ポリ（エチレンオキシド）−ポリ（プロピレンオキシド）−ポリ（エチレンオキシド）ブロックから構成される一連のＡＢＡブロックコポリマーである。
【００４４】
リバース（ｒｅｖｅｒｓｅ）Ｐｌｕｒｏｎｉｃは、それぞれ一般的に式ＶＩＩＩ：
ＨＯ（Ｃ３Ｈ６Ｏ）ｂ（Ｃ２Ｈ４Ｏ）ａ（Ｃ３Ｈ６Ｏ）ｂＨ（ＶＩＩＩ）
（式中、ａは少なくとも１であり、ｂは独立して少なくとも１である。）で表されるような、ポリ（プロピレンオキシド）−ポリ（エチレンオキシド）−ポリ（プロピレンオキシド）ブロックから構成される一連のＢＡＢブロックコポリマーである。ポリ（エチレンオキシド）、ＰＥＯ、ブロックは親水性であり、一方でポリ（プロピレンオキシド）、ＰＰＯ、ブロックは本来疎水性である。各シリーズにおけるポロキサマーは、ＰＥＯとＰＰＯとの比率が異なり、それにより最終的に材料の親水性−親油性バランス（ＨＬＢ）が決定され、すなわちＨＬＢ値の変動は、ａおよびｂの値の変動に基づいており、ａは、分子中に存在する親水性ポリ（エチレンオキシド）単位（ＰＥＯ）の数を表し、ｂは、分子中に存在する疎水性ポリ（プロピレンオキシド）単位（ＰＰＯ）の数を表す。
【００４５】
ポロキサマーおよびリバース（ｒｅｖｅｒｓｅ）ポロキサマーは、末端官能化され得る末端ヒドロキシル基を有する。末端官能化ポロキサマーの例は、以下で論じられるように、米国特許出願公開第２００３／００４４４６８号明細書で開示されるようなポロキサマージメタクリラート（例えばＰｌｕｒｏｎｉｃ（登録商標）Ｆ１２７ジメタクリラート）である。他の例としては、米国特許第６，５１７，９３３号明細書で開示されるようなポリエチレングリコールおよびポリプロピレングリコールのグリシジル末端コポリマーが挙げられる。
【００４６】
末端を官能化し得る適切なポリエーテルの別の例は、ポロキサミンブロックコポリマーである。ポロキサマーおよびリバース（ｒｅｖｅｒｓｅ）ポロキサマーは（末端ヒドロキシル基に基づく）二官能性分子とみなされる一方で、ポロキサミンは四官能性の形態であり、すなわちこの分子は、一級ヒドロキシル基が末端にあり、中央のジアミンにより連結される、四官能性ブロックコポリマーである。ポロキサミンブロックコポリマーの１つの特定のクラスは、商標Ｔｅｔｒｏｎｉｃ（ＢＡＳＦ）下で入手可能なものである。ポロキサミンとしては、Ｔｅｔｒｏｎｉｃおよびリバース（ｒｅｖｅｒｓｅ）Ｔｅｔｒｏｎｉｃが挙げられる。ポロキサミンは、式ＩＸの次の一般構造：
【化１】
2021504474.tif 000002
を有し、式中、ａは独立して少なくとも１であり、ｂは独立して少なくとも１である。
【００４７】
ポロキサマーおよび／またはポロキサミンは、分子の末端に所望の反応性を提供するために官能化される。官能性は変動させ得、官能化ＰＥＯおよびＰＰＯ含有ブロックコポリマーの意図する使用に基づいて決定される。すなわち、意図するデバイス形成（ｄｅｖｉｃｅ  ｆｏｒｍｉｎｇ）モノマー混合物と相補的である末端官能基を提供するために、ＰＥＯおよびＰＰＯ含有ブロックコポリマーを反応させる。本明細書中で使用されるブロックコポリマーという用語は、それらのポリマー主鎖に２個以上のブロックを有するものとしてのポロキサマーおよび／またはポロキサミンを意味すると理解されるべきである。
【００４８】
一実施形態において、本発明による粘弾性組成物は、例えばポロキサマージ（メタ）アクリラート、リバース（ｒｅｖｅｒｓｅ）ポロキサマージ（メタ）アクリラート、ポロキサミンジ（メタ）アクリラート、リバース（ｒｅｖｅｒｓｅ）ポロキサミンジ（メタ）アクリラート、ＭｉｒｊおよびＢｉｒｊなどの１つ以上の添加剤をさらに含み得る。
【００４９】
一実施形態において、本発明による粘弾性組成物は、例えば、ＮａＣｌ、ＫＣｌ；アミノタウリン、グリシン、ジグリシン、アラニン；マンニトール、ソルビトールおよびプロピレングリコールなどの１つ以上の添加剤をさらに含み得る。
【００５０】
本発明による粘弾性組成物は、浸透圧およびｐＨ、ゼロせん断粘度および１ｒｐｍで測定される見かけの粘度を含むが限定されない１つ以上の特性を有する。一実施形態において、粘弾性組成物の浸透圧は、最小で約２００ｍＯｓｍｏｌ／Ｋｇ、最大で約４００ｍＯｓｍｏｌ／Ｋｇである。一実施形態において、本粘弾性組成物の浸透圧は、最小で約２２０ｍＯｓｍｏｌ／Ｋｇまたは約２６０ｍＯｓｍｏｌ／Ｋｇまたは約２８０ｍＯｓｍｏｌ／Ｋｇまたは約３００ｍＯｓｍｏｌ／Ｋｇまたは約３２０ｍＯｓｍｏｌ／Ｋｇであり、最大で約４００ｍＯｓｍｏｌ／Ｋｇまたは約３８０ｍＯｓｍｏｌ／Ｋｇまたは約３６０ｍＯｓｍｏｌ／Ｋｇまたは約３４０ｍＯｓｍｏｌ／Ｋｇである。
【００５１】
一実施形態において、本粘弾性組成物のｐＨは、最小で約５、最大で約８である。一実施形態において、本粘弾性組成物のｐＨは、約６．５〜約７．８の範囲であり得る。一実施形態において、本粘弾性組成物のｐＨは、最小で約５．５または約６または約６．５であり、最大で約７．８または約７．２または約７である。
【００５２】
一実施形態において、分散粘弾性組成物の低せん断粘度（２５℃でｃＰせん断速度０．０１秒−１）は、約２０，０００センチポアズ（ｃＰ）〜約８０，０００ｃＰの範囲であり得る。一般に、分散粘弾性組成物の低せん断粘度は、最小で約２０，０００ｃＰまたは約３０，０００ｃＰまたは約４０，０００ｃＰであり、最大で約８０，０００ｃＰまたは約７０，０００ｃＰまたは約６０，０００ｃＰであり得る。
【００５３】
一実施形態において、分散粘弾性組成物の見かけの粘度（２５℃でｃＰせん断速度１秒−１）は、約１５，０００センチポアズ（ｃＰ）〜約７５，０００ｃＰの範囲であり得る。一般に、分散粘弾性組成物の見かけの粘度は、最小で約１５，０００ｃＰまたは約２５，０００ｃＰまたは約３５，０００ｃＰであり、最大で約７５，０００ｃＰまたは約６５，０００ｃＰまたは約５５，０００ｃＰであり得る。
【００５４】
一実施形態において、粘着性粘弾性組成物の低せん断粘度（２５℃でｃＰせん断速度０．０１秒−１）は、約７５，０００センチポアズ（ｃＰ）〜約４７５，０００ｃＰの範囲であり得る。一般に、粘弾性組成物の低せん断粘度は、最小で約７５，０００ｃＰまたは約１２５，０００ｃＰまたは約１７５，０００ｃＰであり、最大で約４７５，０００ｃＰまたは約４２５，０００ｃＰまたは約３７５，０００ｃＰであり得る。
【００５５】
一実施形態において、本粘弾性組成物の見かけの粘度（２５℃でｃＰｓせん断速度１秒−１）は、約１０，０００センチポアズ（ｃＰ）〜約９０，０００ｃＰの範囲であり得る。一般に、粘弾性組成物の見かけの粘度は、最小で約１０，０００ｃＰまたは約２０，０００ｃＰまたは約３０，０００ｃＰであり、最大で約９０，０００ｃＰまたは約８０，０００ｃＰまたは約７０，０００ｃＰであり得る。
【００５６】
一実施形態において、前房、後房および後房内に位置する水晶体嚢を有する眼で眼科手術を行うための方法が提供され、この方法は、眼を外科的に切開した後、次のことを含む：
【００５７】
（ｉ）トリス（ヒドロキシメチル）アミノメタンまたはその塩；（ｉｉ）リン酸緩衝剤；および（ｉｉｉ）平均分子量約１００〜約１，９００，０００の粘弾性物質を含む第１の粘弾性組成物を前房に充填すること。
【００５８】
第１の粘弾性組成物の量および構成成分は、上記で論じられたものの何れかであり得る。この方法は、以下の段階の１つ以上をさらに含み得る：
【００５９】
嚢切開を行うこと；
【００６０】
白内障組織を全て除去すること；
【００６１】
水晶体嚢に第２の粘弾性組成物を充填すること；および
【００６２】
水晶体嚢に眼内レンズを埋め込むこと。
【００６３】
第２の粘弾性組成物は、水晶体嚢に充填されることが知られている何れかの粘弾性組成物であり得る。一実施形態において、第２の粘弾性組成物は、（ｉ）トリス（ヒドロキシメチル）アミノメタンまたはその塩；（ｉｉ）リン酸緩衝剤；および（ｉｉｉ）平均分子量約２，０００，０００〜約５，０００，０００の粘弾性物質を含む。第２の粘弾性組成物の量および構成成分は、上記で議論されたものの何れかであり得る。
【００６４】
別の実施形態において、前房、後房および後房内に位置する水晶体嚢を有する眼で眼科手術を行うための方法が提供され、この方法は、次のことを含む：
【００６５】
水晶体嚢での眼内レンズの埋め込み前に、（ｉ）トリス（ヒドロキシメチル）アミノメタンまたはその塩；（ｉｉ）リン酸緩衝剤；（ｉｉｉ）平均分子量約２，０００，０００〜約５，０００，０００の粘弾性物質を含む粘弾性組成物を水晶体嚢に充填すること。本粘弾性組成物の量および構成成分は、上記で議論されたものの何れかであり得る。この方法は、水晶体嚢への充填前に、以下の段階の１つ以上をさらに含み得る：
【００６６】
外科的に眼を切開することと；
【００６７】
前房に別の粘弾性組成物を充填すること；および
【００６８】
嚢切開を行い；白内障組織を全て除去すること。
【００６９】
他の粘弾性組成物は、前房に充填されることが知られている何れかの粘弾性組成物であり得る。一実施形態において、他の粘弾性組成物の量および構成成分は、上記で論じられたごときものである。
【００７０】
患者の眼から水晶体を除去するための手順の例としては、その全体において参照により全て本明細書中に組み込まれる、米国特許第３，５８９，３６３号明細書（白内障手術）、同第３，６９３，６１３号明細書（超音波水晶体乳化吸引術）および同第５，７１８，６７６号明細書（マイクロフローニードルを使用した工程）が含まれるが限定されない。この工程は一般に、強膜または角膜を通過して眼の前房に入る通路を提供することを含む。この工程は、強膜または角膜に小さな切開を入れることを含む。あるいはまたはさらに、強膜または角膜を通る通路を生成させるためにカニューレまたはトロカールが使用される。一般に、切開または通路は可能な限り小さく、例えば、約５ｍｍまたは約４ｍｍまたは約３ｍｍよりも小さい。その後、眼房水を引き出すか、またはそうでなければ眼の前房から除去する。
【００７１】
一実施形態によれば、送達装置を含む、本発明による粘弾性組成物用のパッケージがある。本装置は、粘弾性組成物を患者の眼の前房に送達する。本装置は、本発明による粘弾性組成物を含有するシリンジを含む。シリンジはさらに、出口ポートおよび、場合によっては出口ポートに密封可能に接続するように構成されるカニューレを含む。カニューレの最大内径は約２ｍｍである。通常、最大内径は、約１．８ｍｍまたは約１．５ｍｍまたは約１ｍｍである。一般に、最小内径は、約０．８ｍｍまたは約０．６ｍｍまたは約０．４ｍｍである。
【００７２】
一実施形態において、本粘弾性組成物は、０．０２ｍＬ／秒の送達速度で長さ２．２ｃｍおよび内径０．５ｍｍのステンレス鋼カニューレを通過するのに３０Ｎの最大力を必要とする。一実施形態において、本粘弾性組成物は、０．０２ｍＬ／秒の送達速度で長さ２．２ｃｍおよび内径０．５ｍｍのステンレス鋼カニューレを通過するのに、約２７Ｎ、約２５Ｎ、約２０Ｎまたは約１８Ｎの最大力を必要とする。
【００７３】
本粘弾性組成物を前房に挿入したら、角膜レンズを除去する。水晶体を除去するための技術には、嚢切開を行い、超音波水晶体乳化吸引術または他の既知の技術を通じて水晶体をより小さな破片に破壊することが含まれる。その後、例えば吸引により破片を除去する。
【００７４】
本粘弾性組成物は、空間維持の目的で水晶体嚢に挿入される。さらに、本粘弾性組成物は、水晶体嚢を被覆し、外科的処置におけるさらなる段階のためにそれを保護する。一実施形態によれば、眼内レンズを水晶体嚢に挿入する。一般的には、眼内レンズを眼の水晶体嚢に挿入する方法がある。この方法は、眼内レンズを受け入れるように構成された装填可能なチャンバー、この装填可能なチャンバーに接続された第１の端部および第２の端部を有するテーパコンジットを含むレンズ挿入装置を提供することを含む。第２の端部は、角膜レンズの通路を貫通して水晶体嚢に入るように構成される。レンズ挿入装置の例は、参照によりその全体において本明細書に組み込まれる、米国特許第６，５５８，４１９号明細書で見られる。レンズ挿入装置は、スライド可能なアクチュエータとともにさらに構成される。一実施形態のスライド可能なアクチュエータは、第２の端部を通過するコンジットを通して眼内レンズを作動させるように構成される。典型的には、テーパコンジットの第２の端部は、最大で約５ｍｍの内径を有する。一実施形態において、テーパコンジットの第２の端部は、最大で約４ｍｍ、約３．５ｍｍ、約３ｍｍまたは約２．８ｍｍの内径を有する。一実施形態において、カニューレを通して眼内レンズを送達するために、約３０Ｎの最大力が必要である。一実施形態において、カニューレを通して眼内レンズを送達するために、約２７Ｎ、約２５Ｎ、約２０Ｎまたは約１８Ｎの最大力が必要である。
【００７５】
以下の例は、当業者が本発明を実施可能となるために提供され、本発明の単なる例示である。例は、特許請求の範囲で定義されるとおりの本発明の範囲を限定するものとして読まれるべきではない。
【００７６】
例１および２ならびに比較例ＡおよびＢ
粘弾性組成物は、表１で列挙される個々の量で以下の構成成分を混合することによって作製した。例１および比較例Ａは分散粘弾性組成物であり、例２および比較例Ｂは粘着性粘弾性組成物である。
【表１】
2021504474.tif 000003
【００７７】
表１から分かり得るように、比較例ＡおよびＢの分散および粘着性粘弾性組成物のｐＨが２２℃および４℃の２つの異なる温度でそれぞれ顕著に異なったのに対して、例１および２の分散および粘着性粘弾性組成物のｐＨはそれぞれ２２℃および４℃の両方で一致した。したがって、例１の分散粘弾性組成物および例２の粘着性粘弾性組成物が指示されるように使用されない場合、それらは、室温での使用に必要なｐＨを有する。したがって、本発明による、および例１および２に例示されるような粘弾性組成物のさらなる利点は、処方者が、保管温度で、または室温での意図される使用の何れでも、ｐＨ変動を心配することなく、本発明の範囲内で粘弾性組成物を処方し得ることである。
【００７８】
したがって、本発明の粘弾性組成物で使用されるような二重緩衝液系によって、有利なことに、処方者が、保管温度で、または室温での意図される使用時の何れでもｐＨ変動を心配することなく粘弾性組成物を処方できるようになる。これは、保管温度と周囲温度との間の温度範囲にわたり、トリス緩衝液（図１Ａ）対本発明の粘弾性組成物で使用されるような二重緩衝液系（図１Ｂ）に対して、市販のソフトＢｕｆｆｅｒ  Ｍａｋｅｒ．ｅｘｅを使用して予測ｐＨを概略的に示す図１Ａおよび図１Ｂでさらに見ることができる。以下の表２で示されるように、トリス緩衝液対二重緩衝液系に対する予測ｐＨは、２０ｍＭトリス緩衝液処方物対１８．３ｍＭトリス／リン酸緩衝液処方物に基づいた。
【表２】
2021504474.tif 000004
図１Ａで見られるように、トリス緩衝液は０℃〜４０℃で同等の予測ｐＨを提供不可能であった。しかし、図１Ｂで示されるように、二重緩衝液系は０℃〜４０℃で同等の予測ｐＨを提供可能であった。
【００７９】
例３
表３で列挙される個々の量で以下の構成成分を混合することによって粘弾性組成物を作製する。
【表３】
2021504474.tif 000005
【００８０】
例４
表４で列挙される個々の量で以下の構成成分を混合することによって粘弾性組成物を作製する。
【表４】
2021504474.tif 000006
【００８１】
例５
量／重量で表５において列挙される個々の量で以下の構成成分を混合することによって粘弾性組成物を作製する。
【表５】
2021504474.tif 000007
【００８２】
例６
量／重量で表６において列挙される個々の量で以下の構成成分を混合することによって粘弾性組成物を作製する。
【表６】
2021504474.tif 000008
【００８３】
例７
量／重量で表７において列挙される個々の量で以下の構成成分を混合することによって粘弾性組成物を作製する。
【表７】
2021504474.tif 000009
【００８４】
例８
量／重量で表８において列挙される個々の量で以下の構成成分を混合することによって粘弾性組成物を作製する。
【表８】
2021504474.tif 000010
【００８５】
例９
量／重量で表９において列挙される個々の量で以下の構成成分を混合することによって粘弾性組成物を作製する。
【表９】
2021504474.tif 000011
【００８６】
本明細書中で開示される実施形態に対して様々な変更をなし得ることが理解されよう。したがって、上記の説明は、限定として解釈されるべきではなく、単に好ましい実施形態の例示として解釈されるべきである。例えば、上記の、本発明を実施するための最良の方式として実行される機能は、例示のみを目的とする。本発明の範囲および精神から逸脱することなく、当業者により他の組み合わせ方および方法が実施され得る。さらに、当業者は、本明細書に添付される特徴および利点の範囲および精神内で他の改変を想定する。
【図１Ａ】
2021504474.tif 000012
【図１Ｂ】
2021504474.tif 000013
【手続補正書】
【提出日】令和2年5月25日(2020.5.25)
【手続補正１】
【補正対象書類名】特許請求の範囲
【補正対象項目名】全文
【補正方法】変更
【補正の内容】
【特許請求の範囲】
【請求項１】
（ａ）トリス（ヒドロキシメチル）アミノメタンまたはその塩；
（ｂ）リン酸緩衝剤；および
（ｃ）平均分子量約１００〜約５，０００，０００の粘弾性物質
を含み、前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、粘弾性組成物。
【請求項３】
前記粘弾性組成物の総重量に対して約０．００１〜約１ｗｔ．％のトリス（ヒドロキシメチル）アミノメタンまたは前記その塩；
前記粘弾性組成物の総重量に対して約０．００１〜約２ｗｔ．％のリン酸緩衝剤；および
前記粘弾性組成物の総重量に対して約０．００１〜約１０ｗｔ．％の粘弾性物質
を含む、請求項１に記載の粘弾性組成物。
【請求項４】
前記粘弾性物質が約１００〜約１，９００，０００の平均分子量を有する、請求項１に記載の粘弾性組成物。
【請求項５】
前記粘弾性物質が約２，０００，０００〜約５，０００，０００の平均分子量を有する、請求項１に記載の粘弾性組成物。
【請求項６】
前記粘弾性物質が多糖を含む、請求項１に記載の粘弾性組成物。
【請求項７】
前記多糖がアニオン性多糖または非イオン性多糖を含む、請求項６に記載の粘弾性組成物。
【請求項８】
前記多糖が、ヒアルロン酸またはその塩、コンドロイチン硫酸、キトサン、アロエベラ、カルボキシメチルセルロース、ヘミセルロース、ヒドロキシプロピルメチルセルロース、メチルセルロースおよびエチルセルロースのうち１つ以上を含む、請求項６に記載の粘弾性組成物。
【請求項９】
前記粘弾性物質が、ヒアルロン酸、ヒアルロン酸ナトリウムおよびヒアルロン酸カリウムのうち１つ以上を含む、請求項１に記載の粘弾性組成物。
【請求項１０】
抗酸化剤、非イオン性界面活性剤、浸透圧調節物質およびそれらの混合物からなる群から選択される１つ以上の添加剤をさらに含む、請求項１に記載の粘弾性組成物。
【請求項１１】
Ｌ−カルニチン、エリスリトールおよびビタミンＥ  ＴＰＧＳ（トコフェリルポリエチレングリコール・コハク酸）からなる群から選択される１つ以上の添加剤をさらに含む、請求項１に記載の粘弾性組成物。
【請求項１２】
ポロキサマージ（メタ）アクリラート、リバース（ｒｅｖｅｒｓｅ）ポロキサマージ（メタ）アクリラート、ポロキサミンジ（メタ）アクリラート、リバース（ｒｅｖｅｒｓｅ）ポロキサミンジ（メタ）アクリラート、ＭｉｒｊおよびＢｉｒｊからなる群から選択される１つ以上の添加剤をさらに含む、請求項１に記載の粘弾性組成物。
【請求項１３】
ＮａＣｌ、ＫＣｌ；タウリン、グリシン、ジグリシン、アラニン；マンニトール、ソルビトールおよびプロピレングリコールからなる群から選択される１つ以上の添加剤をさらに含む、請求項１に記載の粘弾性組成物。
【請求項１４】
前房、後房および後房内に位置する水晶体嚢を有する眼において眼科手術を行うための方法であって、前記眼を外科的に切開した後に、
（ｉ）トリス（ヒドロキシメチル）アミノメタンまたはその塩；（ｉｉ）リン酸緩衝剤；および（ｉｉｉ）平均分子量が約１００〜約１，９００，０００の粘弾性物質を含む第１の粘弾性組成物を前記前房に充填すること
を含む、方法。
【請求項１５】
前記第１の粘弾性組成物が、
前記第１の粘弾性組成物の総重量に対して約０．００１〜約１ｗｔ．％のトリス（ヒドロキシメチル）アミノメタンまたはその塩；
前記第１の粘弾性組成物の総重量に対して約０．００１〜約２ｗｔ．％のリン酸緩衝剤；および
前記第１の粘弾性組成物の総重量に対して約０．００１〜約１０ｗｔ．％の粘弾性物質
を含む、請求項１４に記載の方法。
【請求項１６】
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、請求項１４に記載の方法。
【請求項１７】
前記粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、請求項１４に記載の方法。
【請求項１８】
前記第１の粘弾性組成物が、抗酸化剤、非イオン性界面活性剤、浸透圧調節物質およびそれらの混合物からなる群から選択される１つ以上の添加剤をさらに含む、請求項１４に記載の方法。
【請求項１９】
前記第１の粘弾性組成物が、Ｌ−カルニチン、エリスリトール、ビタミンＥ  ＴＰＧＳ、ポロキサマージ（メタ）アクリラート、リバース（ｒｅｖｅｒｓｅ）ポロキサマージ（メタ）アクリラート、ポロキサミンジ（メタ）アクリラート、リバース（ｒｅｖｅｒｓｅ）ポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、請求項１４に記載の方法。
【請求項２０】
嚢切開を行い、白内障組織を除去した後、
前記水晶体嚢内への眼内レンズ埋め込み前に、前記水晶体嚢に第２の粘弾性組成物を充填するステップ
をさらに含む、請求項１４に記載の方法。
【請求項２１】
前記第２の粘弾性組成物が、（ｉ）トリス（ヒドロキシメチル）アミノメタンまたはその塩；（ｉｉ）リン酸緩衝剤；および（ｉｉｉ）平均分子量約２，０００，０００〜約５，０００，０００の粘弾性物質を含む、請求項２０に記載の方法。
【請求項２２】
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、請求項２１に記載の方法。
【請求項２３】
前記第２の粘弾性組成物の粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、請求項２１に記載の方法。
【請求項２４】
前記第２の粘弾性組成物が、抗酸化剤、非イオン性界面活性剤、浸透圧調節物質およびそれらの混合物からなる群から選択される１つ以上の添加剤をさらに含む、請求項２１に記載の方法。
【請求項２５】
前記第２の粘弾性組成物が、Ｌ−カルニチン、エリスリトール、ビタミンＥ  ＴＰＧＳ、ポロキサマージ（メタ）アクリラート、リバース（ｒｅｖｅｒｓｅ）ポロキサマージ（メタ）アクリラート、ポロキサミンジ（メタ）アクリラート、リバース（ｒｅｖｅｒｓｅ）ポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、請求項２１に記載の方法。
【請求項２６】
前房、後房および後房内に位置する水晶体嚢を有する眼において眼科手術を行うための方法であって、
前記水晶体嚢の眼内レンズの埋め込み前に、（ｉ）トリス（ヒドロキシメチル）アミノメタンまたはその塩；（ｉｉ）リン酸緩衝剤；および（ｉｉｉ）平均分子量が約２，０００，０００〜約５，０００，０００の粘弾性物質を含む粘弾性組成物を前記水晶体嚢に充填すること
を含む、方法。
【請求項２７】
前記粘弾性組成物が、
前記粘弾性組成物の総重量に対して約０．００１〜約１ｗｔ．％のトリス（ヒドロキシメチル）アミノメタンまたはその塩；
前記粘弾性組成物の総重量に対して約０．００１〜約２ｗｔ．％のリン酸緩衝剤；および
前記粘弾性組成物の総重量に対して約０．００１〜約１０ｗｔ．％の粘弾性物質
を含む、請求項２６に記載の方法。
【請求項２８】
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、請求項２６に記載の方法。
【請求項２９】
前記粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、請求項２６に記載の方法。
【請求項３０】
前記粘弾性組成物が、抗酸化剤、非イオン性界面活性剤、浸透圧調節物質およびそれらの混合物からなる群から選択される１つ以上の添加剤をさらに含む、請求項２６に記載の方法。
【請求項３１】
前記粘弾性組成物が、Ｌ−カルニチン、エリスリトール、ビタミンＥ  ＴＰＧＳ、ポロキサマージ（メタ）アクリラート、リバース（ｒｅｖｅｒｓｅ）ポロキサマージ（メタ）アクリラート、ポロキサミンジ（メタ）アクリラート、リバース（ｒｅｖｅｒｓｅ）ポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、請求項２６に記載の方法。
【請求項３２】
粘弾性組成物を前記水晶体嚢に充填するステップの前に、
前記眼を外科的に切開し；
別の粘弾性組成物を前記前房に充填し；
嚢切開を行い、白内障組織を全て除去する
ステップを含む、請求項２６に記載の方法。
【請求項３３】
前房、後房および後房内に位置する水晶体嚢を有する眼において眼科手術を行うために、前記眼を外科的に切開した後に前記前房に充填するための、粘弾性組成物の使用であって、
前記粘弾性組成物が、（ｉ）トリス（ヒドロキシメチル）アミノメタンまたはその塩；（ｉｉ）リン酸緩衝剤；および（ｉｉｉ）平均分子量が約１００〜約１，９００，０００の粘弾性物質を含む、上記使用。
【請求項３４】
前房、後房および後房内に位置する水晶体嚢を有する眼において眼科手術を行うために、前記水晶体嚢内への眼内レンズの埋め込み前に、粘弾性組成物を前記水晶体嚢に充填するための、粘弾性組成物の使用であって、
前記粘弾性組成物が、（ｉ）トリス（ヒドロキシメチル）アミノメタンまたはその塩；（ｉｉ）リン酸緩衝剤；および（ｉｉｉ）平均分子量が約２，０００，０００〜約５，０００，０００の粘弾性物質を含む、上記使用。
【手続補正２】
【補正対象書類名】明細書
【補正対象項目名】００８６
【補正方法】変更
【補正の内容】
【００８６】
本明細書中で開示される実施形態に対して様々な変更をなし得ることが理解されよう。したがって、上記の説明は、限定として解釈されるべきではなく、単に好ましい実施形態の例示として解釈されるべきである。例えば、上記の、本発明を実施するための最良の方式として実行される機能は、例示のみを目的とする。本発明の範囲および精神から逸脱することなく、当業者により他の組み合わせ方および方法が実施され得る。さらに、当業者は、本明細書に添付される特徴および利点の範囲および精神内で他の改変を想定する。
なお、下記［１］から［３２］は、いずれも本発明の一形態又は一態様である。
［１］
（ａ）トリス（ヒドロキシメチル）アミノメタンまたはその塩；
（ｂ）リン酸緩衝剤；および
（ｃ）平均分子量約１００〜約５，０００，０００の粘弾性物質
を含む、粘弾性組成物。
［２］
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、［１］に記載の粘弾性組成物。
［３］
前記粘弾性組成物の総重量に対して約０．００１〜約１重量％のトリス（ヒドロキシメチル）アミノメタンまたは前記その塩；
前記粘弾性組成物の総重量に対して約０．００１〜約２重量％のリン酸緩衝剤；および
前記粘弾性組成物の総重量に対して約０．００１〜約１０重量％の粘弾性物質
を含む、［１］に記載の粘弾性組成物。
［４］
前記粘弾性物質が約１００〜約１，９００，０００の平均分子量を有する、［１］に記載の粘弾性組成物。
［５］
前記粘弾性物質が約２，０００，０００〜約５，０００，０００の平均分子量を有する、［１］に記載の粘弾性組成物。
［６］
前記粘弾性物質が多糖を含む、［１］に記載の粘弾性組成物。
［７］
前記多糖がアニオン性多糖または非イオン性多糖を含む、［６］に記載の粘弾性組成物。
［８］
前記多糖が、ヒアルロン酸またはその塩、コンドロイチン硫酸、キトサン、アロエベラ、カルボキシメチルセルロース、ヘミセルロース、ヒドロキシプロピルメチルセルロース、メチルセルロースおよびエチルセルロースのうち１つ以上を含む、［６］に記載の粘弾性組成物。
［９］
前記粘弾性物質が、ヒアルロン酸、ヒアルロン酸ナトリウムおよびヒアルロン酸カリウムのうち１つ以上を含む、［１］に記載の粘弾性組成物。
［１０］
抗酸化剤、非イオン性界面活性剤、浸透圧調節物質およびそれらの混合物からなる群から選択される１つ以上の添加剤をさらに含む、［１］に記載の粘弾性組成物。
［１１］
Ｌ−カルニチン、エリスリトールおよびビタミンＥ  ＴＰＧＳ（トコフェリルポリエチレングリコール・コハク酸）からなる群から選択される１つ以上の添加剤をさらに含む、［１］に記載の粘弾性組成物。
［１２］
ポロキサマージ（メタ）アクリラート、リバースポロキサマージ（メタ）アクリラート、ポロキサミンジ（メタ）アクリラート、リバースポロキサミンジ（メタ）アクリラート、ＭｉｒｊおよびＢｉｒｊからなる群から選択される１つ以上の添加剤をさらに含む、［１］に記載の粘弾性組成物。
［１３］
ＮａＣｌ、ＫＣｌ；タウリン、グリシン、ジグリシン、アラニン；マンニトール、ソルビトールおよびプロピレングリコールからなる群から選択される１つ以上の添加剤をさらに含む、［１］に記載の粘弾性組成物。
［１４］
前房、後房および後房内に位置する水晶体嚢を有する眼において眼科手術を行うための方法であって、前記眼を外科的に切開した後に、
（ｉ）トリス（ヒドロキシメチル）アミノメタンまたはその塩；（ｉｉ）リン酸緩衝剤；および（ｉｉｉ）平均分子量が約１００〜約１，９００，０００の粘弾性物質を含む第１の粘弾性組成物を前記前房に充填すること
を含む、方法。
［１５］
前記第１の粘弾性組成物が、
前記第１の粘弾性組成物の総重量に対して約０．００１〜約１重量％のトリス（ヒドロキシメチル）アミノメタンまたはその塩；
前記第１の粘弾性組成物の総重量に対して約０．００１〜約２重量％のリン酸緩衝剤；および
前記第１の粘弾性組成物の総重量に対して約０．００１〜約１０重量％の粘弾性物質
を含む、［１４］に記載の方法。
［１６］
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、［１４］に記載の方法。
［１７］
前記粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、［１４］に記載の方法。
［１８］
前記第１の粘弾性組成物が、抗酸化剤、非イオン性界面活性剤、浸透圧調節物質およびそれらの混合物からなる群から選択される１つ以上の添加剤をさらに含む、［１４］に記載の方法。
［１９］
前記第１の粘弾性組成物が、Ｌ−カルニチン、エリスリトール、ビタミンＥ  ＴＰＧＳ、ポロキサマージ（メタ）アクリラート、リバースポロキサマージ（メタ）アクリラート、ポロキサミンジ（メタ）アクリラート、リバースポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、［１４］に記載の方法。
［２０］
嚢切開を行い、白内障組織を除去した後、
前記水晶体嚢内への眼内レンズ埋め込み前に、前記水晶体嚢に第２の粘弾性組成物を充填するステップ
をさらに含む、［１４］に記載の方法。
［２１］
前記第２の粘弾性組成物が、（ｉ）トリス（ヒドロキシメチル）アミノメタンまたはその塩；（ｉｉ）リン酸緩衝剤；および（ｉｉｉ）平均分子量約２，０００，０００〜約５，０００，０００の粘弾性物質を含む、［２０］に記載の方法。
［２２］
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、［２１］に記載の方法。
［２３］
前記第２の粘弾性組成物の粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、［２１］に記載の方法。
［２４］
前記第２の粘弾性組成物が、抗酸化剤、非イオン性界面活性剤、浸透圧調節物質およびそれらの混合物からなる群から選択される１つ以上の添加剤をさらに含む、［２１］に記載の方法。
［２５］
前記第２の粘弾性組成物が、Ｌ−カルニチン、エリスリトール、ビタミンＥ  ＴＰＧＳ、ポロキサマージ（メタ）アクリラート、リバースポロキサマージ（メタ）アクリラート、ポロキサミンジ（メタ）アクリラート、リバースポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、［２１］に記載の方法。
［２６］
前房、後房および後房内に位置する水晶体嚢を有する眼において眼科手術を行うための方法であって、
前記水晶体嚢の眼内レンズの埋め込み前に、（ｉ）トリス（ヒドロキシメチル）アミノメタンまたはその塩；（ｉｉ）リン酸緩衝剤；および（ｉｉｉ）平均分子量が約２，０００，０００〜約５，０００，０００の粘弾性物質を含む粘弾性組成物を前記水晶体嚢に充填すること
を含む、方法。
［２７］
前記粘弾性組成物が、
前記粘弾性組成物の総重量に対して約０．００１〜約１重量％のトリス（ヒドロキシメチル）アミノメタンまたはその塩；
前記粘弾性組成物の総重量に対して約０．００１〜約２重量％のリン酸緩衝剤；および
前記粘弾性組成物の総重量に対して約０．００１〜約１０重量％の粘弾性物質
を含む、［２６］に記載の方法。
［２８］
前記リン酸緩衝剤が、リン酸水素ナトリウム一塩基性、リン酸水素ナトリウム二塩基性、リン酸水素カリウム一塩基性およびリン酸水素カリウム二塩基性のうち１つ以上を含む、［２６］に記載の方法。
［２９］
前記粘弾性物質が、ヒアルロン酸、コンドロイチン硫酸、キトサン、アロエベラ、カルボキシメチルセルロース、ヘミセルロース、ヒドロキシプロピルメチルセルロース、メチルセルロース、エチルセルロース、ヒアルロン酸ナトリウムおよびヒアルロン酸カリウムのうち１つ以上を含む、［２６］に記載の方法。
［３０］
前記粘弾性組成物が、抗酸化剤、非イオン性界面活性剤、浸透圧調節物質およびそれらの混合物からなる群から選択される１つ以上の添加剤をさらに含む、［２６］に記載の方法。
［３１］
前記粘弾性組成物が、Ｌ−カルニチン、エリスリトール、ビタミンＥ  ＴＰＧＳ、ポロキサマージ（メタ）アクリラート、リバースポロキサマージ（メタ）アクリラート、ポロキサミンジ（メタ）アクリラート、リバースポロキサミンジ（メタ）アクリラート、Ｍｉｒｊ、Ｂｉｒｊ、ＮａＣｌ、ＫＣｌ；タウリン、グリシン、ジグリシン、アラニン；マンニトール、ソルビトールおよびプロピレングリコールからなる群から選択される１つ以上の添加剤をさらに含む、［２６］に記載の方法。
［３２］
粘弾性組成物を前記水晶体嚢に充填するステップの前に、
前記眼を外科的に切開し；
別の粘弾性組成物を前記前房に充填し；
嚢切開を行い、白内障組織を全て除去する
ステップを含む、［２６］に記載の方法。
【国際調査報告】
2021504474.tif 000014
2021504474.tif 000015
2021504474.tif 000016